(57)【特許請求の範囲】
【請求項１】
ナイロン６６、式（Ｉ）
0005801588.tif 000034
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
0005801588.tif 000035
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
0005801588.tif 000036
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で表される化合物、及び、式（ＩＩ）
0005801588.tif 000037
（式中、ｎは２以上の整数を表す。）
で表される化合物を含有する組成物。
【請求項２】
式（Ｉ）で表される化合物と式（ＩＩ）で表される化合物との合計重量が、ナイロン６６、１００重量部に対して０．００１〜３重量部である請求項１記載の組成物。
【請求項３】
式（Ｉ）
0005801588.tif 000038
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
0005801588.tif 000039
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
0005801588.tif 000040
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で表される化合物と、式（ＩＩ）
0005801588.tif 000041
（式中、ｎは２以上の整数を表す。）
で表される化合物とを含有する安定剤組成物のナイロン６６の加工安定化のための使用。
【請求項４】
式（Ｉ）で表される化合物が、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンである請求項３記載の安定剤組成物のナイロン６６の加工安定化のための使用。
【請求項５】
式（ＩＩ）中のｎが５である請求項３又は４記載の安定剤組成物のナイロン６６の加工安定化のための使用。
【請求項６】
式（ＩＩ）で表される化合物がｍｙｏ−イノシトール又はｓｃｙｌｌｏ−イノシトールであることを特徴とする請求項３又は４記載の安定剤組成物のナイロン６６の加工安定化のための使用。
【請求項７】
さらに、式（ＩＩＩ）
0005801588.tif 000042
（式中、Ｒ８及びＲ９はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物を含有する請求項３〜６のいずれか一項記載の安定剤組成物のナイロン６６の加工安定化のための使用。
【請求項８】
さらに、式（ＩＶ）〜式（ＶＩＩＩ）からなる群から選ばれる少なくとも一つの式で表される有機リン化合物を含有する請求項３〜７のいずれか一項記載の安定剤組成物のナイロン６６の加工安定化のための使用。
式（ＩＶ）：
0005801588.tif 000043
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（Ｖ）：
0005801588.tif 000044
（式中、Ｒ１２は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（ＶＩ）：
0005801588.tif 000045
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
式（ＶＩＩ）：
0005801588.tif 000046
（式中、Ｒ１３及びＲ１４は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
式（ＶＩＩＩ）：
0005801588.tif 000047
（式中、Ｒ１５及びＲ１６は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
【請求項９】
式（ＩＶ）〜式（ＶＩＩＩ）からなる群から選ばれる少なくとも一つの式で表される有機リン化合物が、式（ＩＶ）で表される化合物である請求項８記載の安定剤組成物のナイロン６６の加工安定化のための使用。
【請求項１０】
ナイロン６６に請求項３〜９のいずれか一項記載の安定剤組成物を混合する工程を含むことを特徴とする組成物の製造方法。
【発明の詳細な説明】
【技術分野】
【０００１】
本発明は、熱可塑性ポリマー組成物等に関する。
【背景技術】
【０００２】
熱可塑性ポリマーは、軽量性、透明性に優れ、耐衝撃性も良好であることから、食品包装容器、日用雑貨品に広く使用されている。かかる製品の製造では、熱可塑性ポリマーは、これを含む組成物として使用される。このような熱可塑性ポリマー組成物として、熱可塑性ポリマーと６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンとを含有する熱可塑性ポリマー組成物（特許文献１）が知られている。
【先行技術文献】
【特許文献】
【０００３】
【特許文献１】特開平１０−２７３４９４号公報
【発明の開示】
【発明が解決しようとする課題】
【０００４】
加工安定性が一層向上した熱可塑性ポリマー組成物が望まれる。
【課題を解決するための手段】
【０００５】
かかる課題を解決するために、本発明者らは鋭意検討した結果、加工安定性が一層向上した熱可塑性ポリマー組成物を見出し、以下の［１］〜［１１］記載の発明に至った。
［１］  熱可塑性ポリマー、式（Ｉ）
0005801588.tif 000002
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３は水素原子または炭素数１〜８のアルキル基を表し、Ｘは単結合、硫黄原子または式（Ｉ−１）
0005801588.tif 000003
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
0005801588.tif 000004
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で表される化合物、及び、式（ＩＩ）
0005801588.tif 000005
（式中、ｎは２以上の整数を表す。）
で表される化合物を含有する熱可塑性ポリマー組成物。
［２］  式（Ｉ）で表される化合物と式（ＩＩ）で表される化合物との合計重量が、熱可塑性ポリマー１００重量部に対して０．００１〜３重量部である［１］記載の熱可塑性ポリマー組成物。
【０００６】
［３］  式（Ｉ）
0005801588.tif 000006
〔式中、Ｒ１、Ｒ２、Ｒ４およびＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３はそれぞれ独立に水素原子または炭素数１〜８のアルキル基を表し、Ｘは単結合、硫黄原子または式（Ｉ−１）
0005801588.tif 000007
（式中、Ｒ６は水素原子、炭素数１〜８のアルキル基または炭素数５〜８のシクロアルキル基を示す。）で示される２価の基を表し、Ａは炭素数２〜８のアルキレン基または式（Ｉ−２）
0005801588.tif 000008
（式中、Ｒ７は単結合または炭素数１〜８のアルキレン基を表し、＊は酸素原子側に結合していることを表す。）で示される２価の基を表し、Ｙ、Ｚはいずれか一方がヒドロキシ基、炭素数１〜８のアルキル基、炭素数１〜８のアルコキシ基または炭素数７〜１２のアラルキルオキシ基を表し、他方が水素原子または炭素数１〜８のアルキル基を表す。〕
で表される化合物と、式（ＩＩ）
0005801588.tif 000009
（式中、ｎは２以上の整数を表す。）
で表される化合物とを含有する安定剤組成物。
［４］  式（Ｉ）で表される化合物が、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンである［３］記載の安定剤組成物。
［５］  式（ＩＩ）中のｎが５である［３］又は［４］記載の安定剤組成物。
［６］  式（ＩＩ）で表される化合物がｍｙｏ−イノシトール又はｓｃｙｌｌｏ−イノシトールであることを特徴とする［３］又は［４］記載の安定剤組成物。
［７］  さらに、式（ＩＩＩ）
0005801588.tif 000010
（式中、Ｒ８及びＲ９はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物を含有する［３］〜［６］のいずれか一項記載の安定剤組成物。
［８］  さらに、式（ＩＶ）〜式（ＶＩＩＩ）からなる群から選ばれる少なくとも一つの式で表される有機リン化合物を含有する［３］〜［７］のいずれか一項記載の安定剤組成物。
式（ＩＶ）：
0005801588.tif 000011
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（Ｖ）：
0005801588.tif 000012
（式中、Ｒ１２は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（ＶＩ）：
0005801588.tif 000013
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
式（ＶＩＩ）：
0005801588.tif 000014
（式中、Ｒ１３及びＲ１４は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
式（ＶＩＩＩ）：
0005801588.tif 000015
（式中、Ｒ１５及びＲ１６は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
［９］  式（ＩＶ）〜式（ＶＩＩＩ）からなる群から選ばれる少なくとも一つの式で表される有機リン化合物が、式（ＩＶ）で表される化合物である［８］記載の安定剤組成物。
【０００７】
［１０］  熱可塑性ポリマーに［３］〜［９］のいずれか一項記載の安定剤組成物を混合する工程を含むことを特徴とする熱可塑性ポリマー組成物の製造方法。
【０００８】
［１１］  熱可塑性ポリマーを加工安定化させるための［３］〜［９］のいずれか一項記載の安定剤組成物の使用。
【発明の効果】
【０００９】
本発明の熱可塑性ポリマー組成物は、加工安定性に優れる。
【発明を実施するための形態】
【００１０】
以下、本発明について詳細に説明する。
【００１１】
本発明の熱可塑性ポリマー組成物は、熱可塑性ポリマー、前記式（Ｉ）で表される化合物（以下、化合物（Ｉ）と記すことがある）、及び、前記式（ＩＩ）で表される化合物（以下、化合物（ＩＩ）と記すことがある）とを含有する。
【００１２】
前記式（Ｉ）中、Ｒ１、Ｒ２、Ｒ４およびＲ５で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられる。
【００１３】
炭素数５〜８のシクロアルキル基としては、例えば、シクロペンチル基、シクロヘキシル基、シクロヘプチル基、シクロオクチル基が挙げられる。炭素数６〜１２のアルキルシクロアルキル基としては、例えば、１−メチルシクロペンチル基、１−メチルシクロヘキシル基、１−メチル−４−ｉ−プロピルシクロヘキシル基が挙げられる。炭素数７〜１２のアラルキル基としては、例えば、ベンジル基、α−メチルベンジル基、α，α−ジメチルベンジル基が挙げられる。
【００１４】
Ｒ１、Ｒ２およびＲ４は、それぞれ独立に炭素数１〜８のアルキル基、炭素数５〜８のシクロアルキル基または炭素数６〜１２のアルキルシクロアルキル基であることが好ましい。Ｒ１およびＲ４は、それぞれ独立にｔ−ブチル基、ｔ−ペンチル基、ｔ−オクチル基等のｔ−アルキル基、シクロヘキシル基または１−メチルシクロヘキシル基であることがさらに好ましい。Ｒ２は、それぞれ独立にメチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることが好ましく、メチル基、ｔ−ブチル基またはｔ−ペンチル基であることがさらに好ましい。Ｒ５は、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基または水素原子であることが好ましく、メチル基または水素原子であることがより好ましい。
【００１５】
Ｒ３で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられ、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基または水素原子が好ましく、メチル基または水素原子がより好ましい。
【００１６】
Ｘは、単結合、硫黄原子または前記式（Ｉ−１）で示される２価の基を示す。式（Ｉ−１）においてＲ６で示される炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられ、炭素数５〜８のシクロアルキル基としては、例えば、シクロペンチル基、シクロヘキシル基、シクロヘプチル基、シクロオクチル基が挙げられる。Ｒ６は、メチル基、エチル基、ｎ−プロピル基、ｉ−プロピル基、ｎ−ブチル基、ｉ−ブチル基等の炭素数１〜５のアルキル基または水素原子であることが好ましい。Ｘは、単結合または式（Ｉ−１）で示される２価の基であることが好ましく、単結合であることがさらに好ましい。
【００１７】
Ａは、炭素数２〜８のアルキレン基または前記式（Ｉ−２）で示される２価の基を示すが、炭素数２〜８のアルキレン基が好ましく、かかるアルキレン基としては、例えば、エチレン基、プロピレン基、ブチレン基、ペンタメチレン基、ヘキサメチレン基、オクタメチレン基、２，２−ジメチル−１，３−プロピレン基等が挙げられ、プロピレン基がさらに好ましい。式（Ｉ−２）で示される２価の基は、酸素原子とベンゼン核とに結合しているが、＊は酸素原子と結合していることを示している。Ｒ７で示される炭素数１〜８のアルキレン基としては、例えば、メチレン基、エチレン基、プロピレン基、ブチレン基、ペンタメチレン基、ヘキサメチレン基、オクタメチレン基、２，２−ジメチル−１，３−プロピレン基等が挙げられる。かかるＲ７としては、単結合またはエチレン基が好ましい。
【００１８】
Ｙ、Ｚは、いずれか一方がヒドロキシ基、炭素数１〜８のアルキル基、炭素数１〜８のアルコキシ基または炭素数７〜１２のアラルキルオキシ基を示し、他の一方が水素原子または炭素数１〜８のアルキル基を示す。ここで、炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基，ｔ−オクチル基、２−エチルヘキシル基が挙げられる。炭素数１〜８のアルコキシ基としては、例えば、メトキシ基、エトキシ基、ｎ−プロポキシ基、ｉ−プロポキシ基、ｎ−ブトキシ基、ｉ−ブトキシ基、ｓｅｃ−ブトキシ基、ｔ−ブトキシ基、ｔ−ペンチルオキシ基、ｉ−オクチルオキシ基、ｔ−オクチルオキシ基、２−エチルヘキシルオキシ基が挙げられる。炭素数７〜１２のアラルキルオキシ基としては、例えば、ベンジルオキシ基、α−メチルベンジルオキシ基、α、α−ジメチルベンジルオキシ基が挙げられる。
【００１９】
かかる式（Ｉ）で示される亜リン酸エステル化合物の中でも、Ｒ１およびＲ４がｔ−アルキル基、シクロヘキシルまたは１−メチルシクロヘキシル基であり、Ｒ２が炭素数１〜５のアルキル基であり、Ｒ５が水素原子または炭素数１〜５のアルキル基であり、Ｒ３が水素原子または炭素数１〜５のアルキル基であり、Ｘが単結合であり、Ａが炭素数２〜８のアルキレン基であることが好ましい。
【００２０】
本発明の安定剤組成物において、化合物（Ｉ）として単独の化合物を使用してもよいし、２種類以上の化合物を併用してもよい。
【００２１】
かかる化合物（Ｉ）としては、例えば、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン〔「スミライザー（登録商標）ＧＰ」として住友化学（株）から市販されている。〕、２，１０−ジメチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］ジベンゾ［ｄ，ｆ］［１，３，２］ジオキサホスフェピン、２，４，８，１０−テトラ−ｔ−ペンチル−６−［３−（３，５−ジ−ｔ−ブチル−４−ヒドロキシフェニル）プロポキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３，５−ジ−ｔ−ブチル−４−ヒドロキシフェニル）プロピオニルオキシ］−１２Ｈ−ジベンゾ［ｄ，ｇ］［１，３，２］ジオキサホスホシン、２，４，８，１０−テトラ−ｔ−ペンチル−６−［３−（３，５−ジ−ｔ−ブチル−４−ヒドロキシフェニル）プロピオニルオキシ］−１２−メチル−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロピオニルオキシ］−ジベンゾ［ｄ，ｆ］［１，３，２］ジオキサホスフェピン、２，１０−ジメチル−４，８−ジ−ｔ−ブチル−６−（３，５−ジ−ｔ−ブチル−４−ヒドロキシベンゾイルオキシ）−１２Ｈ−ジベンゾ［ｄ，ｇ］［１，３，２］ジオキサホスホシン、２，４，８，１０−テトラ−ｔ−ブチル−６−（３，５−ジ−ｔ−ブチル−４−ヒドロキシベンゾイルオキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３−メチル−４−ヒドロキシ−５−ｔ−ブチルフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，１０−ジエチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［２，２−ジメチル−３−（３−ｔ−ブチル−４−ヒドロキシ−５−メチルフェニル）プロポキシ］−ジベンゾ［ｄ，ｆ］［１，３，２］ジオキサホスフェピン等が挙げられ、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピンが好ましい。
【００２２】
かかる化合物（Ｉ）は、例えば、特開平１０−２７３４９４号公報に記載の方法により製造することができる。
【００２３】
式（ＩＩ）において、ｎは２以上の整数を表し、好ましくは２〜６を表し、より好ましくは５を表す。
【００２４】
化合物（ＩＩ）としては、例えば、１，２，３−シクロプロパントリオール（1,2,3-cyclopropanetriol）、１，２，３，４−シクロブタンテトラオール（1,2,3,4-cyclobutanetetraol）、１，２，３，４，５−シクロペンタンペンタオール（1,2,3,4,5-cyclopentanepentaol）、１，２，３，４，５，６−シクロヘキサンヘキサオール（1,2,3,4,5,6-cyclopentanehexaol）、１，２，３，４，５，６，７−シクロヘプタンヘプタオール（1,2,3,4,5,6,7-cycloheptaneheptaol）、１，２，３，４，５，６，７，８−シクロオクタンオクタノール（1,2,3,4,5,6,7,8-cyclooctaneoctaol）等が挙げられる。
【００２５】
ｍｙｏ−イノシトール、ｅｐｉ−イノシトール、ａｌｌｏ−イノシトール、ｍｕｃｏ−イノシトール、ｎｅｏ−イノシトール、ｃｈｉｒｏ−イノシトール、ｓｃｙｌｌｏ−イノシトール等の１，２，３，４，５，６−シクロヘキサンヘキサオールが好ましく、下記式で表されるｍｙｏ−イノシトール及びscyllo−イノシトールがより好ましい。
0005801588.tif 000016
【００２６】
化合物（ＩＩ）は、市販品をそのまま使用すればよい。また、化合物（ＩＩ）は、無水物であってもよいし、水和物であってもよい。
【００２７】
熱可塑性ポリマーとしては、ポリエチレン系樹脂（高密度ポリエチレン（ＨＤ−ＰＥ）、低密度ポリエチレン（ＬＤ−ＰＥ）、直鎖状低密度ポリエチレン（ＬＬＤＰＥ）、エチレン−ビニルアルコール共重合体（ＥＶＯＨ）、エチレン−アクリル酸エチル共重合体、エチレン−酢酸ビニル共重合体（ＥＶＡ）など）、ポリプロピレン系樹脂（プロピレン単独重合体、プロピレン−エチレンランダム共重合体、プロピレン−α−オレフィンランダム共重合体、プロピレン−エチレン−α−オレフィン共重合体、プロピレン単独重合体成分または主にプロピレンからなる共重合体成分と、プロピレンとエチレンおよび／またはα−オレフィンの共重合体成分からなるポリプロピレン系ブロック共重合体など）、メチルペンテンポリマー、ポリスチレン系樹脂（ポリ（ｐ−メチルスチレン）、ポリ（α−メチルスチレン）などのポリスチレン、アクリロニトリル−スチレン共重合体、アクリロニトリル−ブタジエン−スチレン共重合体（ＡＢＳ）、特殊アクリルゴム−アクリロニトリル−スチレン共重合体、アクリロニトリル−塩素化ポリエチレン−スチレン共重合体など）、ポリブタジエン系樹脂（ポリブタジエンゴム（ＢＲ）、スチレンブタジエン共重合体（ＳＢＲ）、スチレン−ブタジエンブロック共重合体（ＳＢＳ）、ＢＲもしくはＳＢＲもしくはＳＢＳで改質した耐衝撃性ポリスチレン（ＨＩ−ＰＳ）など）、塩素化ポリエチレン、ポリクロロプレン、塩素化ゴム、ポリ塩化ビニル、ポリ塩化ビニリデン、メタクリル樹脂、フッ素樹脂、ポリアセタール、グラフト化ポリフェニレンエーテル樹脂、ポリフェニレンサルファイド樹脂、ポリウレタン、ポリアミド、ポリエステル樹脂（たとえばポリエチレンテレフタレート、ポリブチレンテレフタレートなど）、ポリ乳酸樹脂（ＰＬＡ）、ポリカーボネート、ポリアクリレート、ポリスルホン、ポリエーテルエーテルケトン、ポリエーテルスルホン、芳香族ポリエステル樹脂、ジアリルフタレートプリポリマー、シリコーン樹脂、１，２−ポリブタジエン、ポリイソプレン、ブタジエン／アクリロニトリル共重合体、エチレン−メチルメタクリレート共重合体などが挙げられ、成形加工性の良さから、ポリエチレン系樹脂、ポリプロピレン系樹脂、ポリスチレン系樹脂及びポリブタジエン系樹脂が好ましく、ポリエチレン系樹脂及びポリブタジエン系樹脂がより好ましい。
【００２８】
本発明の熱可塑性ポリマー組成物中の化合物（Ｉ）と化合物（ＩＩ）との合計重量は、熱可塑性ポリマー１００重量部に対して、好ましくは０．００１〜３重量部、より好ましくは０．０２〜２重量部、さらに好ましくは０．０２〜１重量部であり、化合物（Ｉ）と化合物（ＩＩ）との重量比は、好ましくは化合物（Ｉ）：化合物（ＩＩ）＝１０００：１〜０．０５：１である。熱可塑性ポリマーの加工安定性の観点から、熱可塑性ポリマーの変色を抑制することから、より好ましくは１０００：１〜１０：１、さらに好ましくは１０００：１〜１００：１、さらにより好ましくは１０００：１〜２００：１である。
【００２９】
本発明の熱可塑性ポリマー組成物は、本発明の効果を阻害しない範囲で、添加剤（化合物（Ｉ）及び化合物（ＩＩ）を除く）を含んでいてもよい。かかる添加剤としては、例えば、酸化防止剤、紫外線吸収剤、光安定剤、金属不活性化剤、造核剤、滑剤、帯電防止剤、難燃剤、充填剤、顔料、無機充填剤などを挙げることができる。
【００３０】
ここで、フェノール系酸化防止剤としては、例えば２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ− ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノールおよびそれらの混合物などのアルキル化モノフェノール、
【００３１】
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノールおよびそれらの混合物などのアルキルチオメチルフェノール、
【００３２】
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール］］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール ビス［３，３−ビス−３’−ｔ−ブチル−４’−ヒドロキシフェニル］ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタンおよびそれらの混合物などアルキリデンビスフェノールおよびその誘導体、
【００３３】
４−ヒドロキシラウリル酸アニリド、４−ヒドロキシステアリン酸アニリド、オクチル−Ｎ−（３，５−ジ−ｔ−ブチル−４−ヒドロキシフェニル）カルバネートおよびそれらの混合物などアシルアミノフェノール誘導体、
【００３４】
β−（３，５−ジ−ｔ−ブチル−４−ヒドロキシフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００３５】
２，２’−チオビス（６−ｔ−ブチルフェノール）、２，２’−チオビス（４−メチル−６−ｔ−ブチルフェノール）、２，２’−チオビス（４−オクチルフェノール）、４，４’− チオビス（２−メチル−６−ｔ− ブチルフェノール）、４，４’−（２，６−ジメチル−４−ヒドロキシフェニル）ジスルフィドなどヒドロキシル化チオジフェニルエーテル、
【００３６】
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテートおよびそれらの混合物などＯ−ベンジル誘導体、Ｎ−ベンジル誘導体、Ｓ−ベンジル誘導体などのベンジル誘導体
【００３７】
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル］イソシアヌレートおよびそれらの混合物などのトリアジン誘導体、
【００３８】
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネートおよびそれらの混合物などのヒドロキシベンジル化マロネート誘導体などヒドロキシベンジル化マロネート誘導体、
【００３９】
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノールおよびそれらの混合物など芳香族ヒドロキシベンジル誘導体、
【００４０】
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩およびそれらの混合物などベンジルホスホネート誘導体、
【００４１】
β−（５−ｔ−ブチル−４−ヒドロキシ−３−メチルフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル
【００４２】
β−（３，５−ジシクロヘキシル−４−ヒドロキシフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００４３】
３，５−ジ−ｔ−ブチル−４−ヒドロキシフェニル酢酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００４４】
Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンおよびそれらの混合物などのβ−（３，５−ジ−ｔ−ブチル−４−ヒドロキシフェニル）プロピオン酸のアミドなど、
【００４５】
α−トコフェロール、β−トコフェロール、γ−トコフェロール、δ−トコフェロール及びそれらの混合物などのトコフェロールなどが挙げられる。
【００４６】
ヒドロキノン及びアルキル化ヒドロキノンの酸化防止剤としては、例えば、２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル ステアレート、ビス（３，５−ジ−ｔ−ブチル−４−ヒドロキシフェニル） アジペートおよびそれらの混合物などが挙げられる。
【００４７】
イオウ系酸化防止剤としては、例えばジラウリル ３，３’−チオジプロピオネート、トリデシル ３，３’−チオジプロピオネート、ジミリスチル ３，３’−チオジプロピオネート、ジステアリル ３，３’−チオジプロピオネート、ラウリル ステアリル ３，３’−チオジプロピオネート、ネオペンタンテトライルテトラキス（３−ラウリルチオプロピオネート）などが挙げられる。
【００４８】
リン系酸化防止剤としては、例えばトリフェニルホスファイト、トリス（ノニルフェニル）ホスファイト、トリス（２，４−ジ−ｔ−ブチルフェニル）ホスファイト、トリラウリルホスファイト、トリオクタデシルホスファイト、ジステアリル ペンタエリスリトール ジホスファイト、ジイソデシル ペンタエリスリトール ジホスファイト、ビス（２，４−ジ−ｔ−ブチルフェニル）ペンタエリスリトール ジホスファイト、ビス（２，４−ジ−ｔ−ブチル−６−メチルフェニル）ペンタエリスリトール ジホスファイト、ビス（２，６−ジ−ｔ−ブチル−４−メチルフェニル）ペンタエリスリトール ジホスファイト、ビス（２，４，６−トリ−ｔ−ブチルフェニル）ペンタエリスリトール ジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル ホスファイト、２，２’−エチリデンビス（４，６−ジ−ｔ−ブチルフェニル） フルオロ ホスファイト、ビス（２，４−ジ−ｔ−ブチル−６−メチルフェニル） エチルホスファイト、ビス（２，４−ジ−ｔ−ブチル−６−メチルフェニル） メチルホスファイト、２−（２，４，６−トリ−ｔ−ブチルフェニル）−５−エチル−５−ブチル−１，３，２−オキサホスホリナン、２，２’，２”−ニトリロ［トリエチル−トリス（３，３’，５，５’−テトラ−ｔ−ブチル−１，１’−ビフェニル−２，２’−ジイル） ホスファイトおよびそれらの混合物などが挙げられる。
【００４９】
紫外線吸収剤としては、例えばフェニル サリシレート、４−ｔ−ブチルフェニル サリシレート、２，４−ジ−ｔ−ブチルフェニル ３’，５’−ジ−ｔ−ブチル−４’−ヒドロキシベンゾエート、４−ｔ−オクチルフェニル サリシレート、ビス（４−ｔ−ブチルベンゾイル）レゾルシノール、ベンゾイルレゾルシノール、ヘシサデシル ３’，５’−ジ−ｔ−ブチル−４’−ヒドロキシベンゾエート、オクタデシル ３’，５’−ジ−ｔ−ブチル−４’−ヒドロキシベンゾエート、２−メチル−４，６−ジ−ｔ−ブチルフェニル ３’，５’−ジ−ｔ−ブチル−４’−ヒドロキシベンゾエートおよびそれらの混合物などのサリシレート誘導体、
【００５０】
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンおよびそれらの混合物などの２−ヒドロキシベンゾフェノン誘導体、
【００５１】
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル ３−［３−（２Ｈ−ベンゾトリアゾール−２−イル）−５−ｔ−ブチル−４−ヒドロキシフェニル］プロピオネートとの縮合物、２−エチルヘキシル ３−［３−ｔ−ブチル−５−（５−クロロ−２Ｈ−ベンゾトリアゾール−２−イル）−４−ヒドロキシフェニル］プロピオネート、オクチル ３−［３−ｔ−ブチル−５−（５−クロロ−２Ｈ−ベンゾトリアゾール−２−イル）−４−ヒドロキシフェニル］プロピオネート、メチル ３−［３−ｔ−ブチル−���−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸およびそれらの混合物などの２−（２’−ヒドロキシフェニル）ベンゾトリアゾールなどが挙げられる。
【００５２】
光安定剤としては、例えばビス（２，２，６，６−テトラメチル−４−ピペリジル） セバケート、ビス（（２，２，６，６−テトラメチル−４−ピペリジル） スクシネート、ビス（１，２，２，６，６−ペンタメチル−４−ピペリジル） セバケート、ビス（Ｎ−オクトキシ−２，２，６，６−テトラメチル−４−ピペリジル） セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル） ２，２−ビス（３，５−ジ−ｔ−ブチル−４−ヒドロキシベンジル）−２−ブチルマロネート、ビス（１，２，２，６，６−ペンタメチル−４−ピペリジルデカンジオエート、２，２，６，６−テトラメチル−４−ピペリジル メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、
【００５３】
１，２，３，４−ブタンテトラボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３、９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチルサクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ））、Ｎ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンおよびそれらの混合物などのヒンダードアミン系光安定剤、
【００５４】
エチル α−シアノ−β，β−ジフェニルアクリレート、イソオクチル α−シアノ−β，β−ジフェニルアクリレート、メチル α−カルボメトキシシンナメート、メチルα−シアノ−β−メチル−ｐ−メトキシシンナメート、ブチルα−シアノ−β−メチル−ｐ−メトキシシンナメート、メチル α−カルボメトキシ−ｐ−メトキシシンナメートおよびＮ−（β−カルボメトキシ−β−シアノビニル）−２−メチルインドリンおよびそれらの混合物などのアクリレート系光安定剤、
【００５５】
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体およびそれらの混合物などのニッケル系光安定剤、
【００５６】
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドおよびそれらの混合物などのオキサミド系光安定剤、
【００５７】
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンおよびそれらの混合物などの２−（２−ヒドロキシフェニル）−１，３，５−トリアジン系光安定剤などが挙げられる。
【００５８】
安定剤としては上記の他に、例えばＮ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミン、Ｎ−ヘプタデシル−Ｎ−オクタデシルヒドロキシアミンおよびそれらの混合物などのヒドロキシルアミンなども挙げられる。
【００５９】
滑剤としては、例えばパラフィン、ワックス等の脂肪族炭化水素、炭素数８〜２２の高級脂肪族酸、炭素数８〜２２の高級脂肪族酸の金属（Ａｌ、Ｃａ、Ｍｇ、Ｚｎ）塩、炭素数８〜２２の脂肪族アルコール、ポリグリコール、炭素数４〜２２の高級脂肪酸と炭素数４〜１８の脂肪族１価アルコールとのエステル、炭素数８〜２２の高級脂肪族アマイド、シリコーン油、ロジン誘導体などが挙げられる。化合物（Ｉ）及び化合物（ＩＩ）以外のこれらの添加剤のうち好ましく用いられるものは、化合物（Ｉ）及び化合物（ＩＩ）以外のフェノール系酸化防止剤、リン系酸化防止剤、イオウ系酸化防止剤、紫外線吸収剤、ヒンダードアミン系光安定剤である。
【００６０】
より好ましくはフェノール系酸化防止剤及び／又はリン系酸化防止剤であり、さらに好ましいフェノール系酸化防止剤は、式（ＩＩＩ）
0005801588.tif 000017
（式中、Ｒ８及びＲ９はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物（以下、化合物（ＩＩＩ）と記すことがある）である。
【００６１】
化合物（ＩＩＩ）において、炭素数１〜６のアルキル基としては、メチル基、エチル基、ｎ−プロピル基、ｎ−ブチル基、ｎ−ペンチル基、ｎ−ヘキシル基などの炭素数１〜６の直鎖状アルキル基、ｉ−プロピル基、ｉ−ブチル基、ｔ−ブチル基、ｉ‐ペンチル基、ｔ−ペンチル基、ｔ−ヘキシル基などの炭素数３〜６の分枝状アルキル基、シクロペンチル基、シクロヘキシル基などの炭素数３〜６のシクロアルキル基が挙げられる。
【００６２】
炭素数１〜２４の１価のアルコール残基としては、メタノール、エタノール、ｎ−プロパノール、ｉ−プロパノール、ｎ−ブタノール、ｔ−ブタノール、ｎ−ヘキサノール、ｎ−オクタノール、ｎ−デカノール、ｎ−ドデカノール、ｎ−テトラデカノール、ｎ−ヘキサデカノール、ｎ−オクタデカノールの残基が挙げられる。
【００６３】
炭素数１〜２４の２価のアルコールの残基としては、エチレングリコール、１，２−プロパンジオール、１，３−プロパンジオール、１，４−ブタンジオール、１，５−ペンタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ジエチレングリコール、トリエチレングリコール、３，９−ビス（１，１−ジメチル−２−ヒドロキシエチル）−２，４，８，１０−テトラオキサスピロ［５・５］ウンデカンの残基が挙げられる。
【００６４】
炭素数１〜２４の３価のアルコールの残基としては、グリセロールの残基が挙げられる。
【００６５】
炭素数１〜２４の４価のアルコールの残基としては、エリスリトール、ペンタエリスリトールの残基が挙げられる。
【００６６】
化合物（ＩＩＩ）の中でも、さらにより好ましくは、ｎ−オクタデシル−β−（４’−ヒドロキシ−３’，５’−ジ−ｔ−ブチルフェニル）プロピオネート（ＢＡＳＦジャパン社製、イルガノックス（登録商標）１０７６、以下、化合物（ＩＩＩ−１）と記すことがある））、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカン（住友化学製、スミライザー（登録商標）ＧＡ−８０、以下、化合物（ＩＩＩ−２）と記すことがある））、ペンタエリスリトールテトラキス［３−（３，５−ジ−ｔ−ブチル−４−ヒドロキシフェニル）プロピオネート］（ＢＡＳＦジャパン社製、イルガノックス（登録商標）１０１０、以下、化合物（ＩＩＩ−３）と記すことがある））が挙げられる。
【００６７】
本発明の熱可塑性ポリマー組成物中の化合物（ＩＩＩ）の添加量は、熱可塑性ポリマー組成物１００重量部に対し、好ましくは０．００１〜３重量部、より好ましくは０．０２〜２重量部である。
【００６８】
さらに好ましいリン系酸化防止剤は、下記式（ＩＶ）〜式（ＶＩＩＩ）からなる群から選ばれる少なくとも一つの式で表される有機リン化合物である。
式（ＩＶ）：
0005801588.tif 000018
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
【００６９】
式（Ｖ）：
0005801588.tif 000019
（式中、Ｒ１２は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
【００７０】
式（ＶＩ）：
0005801588.tif 000020
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
【００７１】
式（ＶＩＩ）：
0005801588.tif 000021
（式中、Ｒ１３及びＲ１４は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
【００７２】
式（ＶＩＩＩ）：
0005801588.tif 000022
（式中、Ｒ１５及びＲ１６は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
【００７３】
前記式（ＩＶ）において、Ｒ１０及びＲ１１で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００７４】
前記式（ＩＶ）で表される有機リン化合物（以下、化合物（ＩＶ）と記すことがある。）としては、例えば、トリス（２，４−ジ−ｔ−ブチルフェニル）フォスファイト（ＢＡＳＦ社製、イルガフォス（登録商標）１６８、以下、化合物（ＩＶ−１）と記すことがある。）、トリス（ノニルフェニル）フォスファイト、トリス（ジノニルフェニル）フォスファイト等が挙げられる。なかでも化合物（ＩＶ−１）が好ましい。
【００７５】
前記式（Ｖ）において、Ｒ１２で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００７６】
前記式（Ｖ）で表される有機リン化合物（以下、化合物（Ｖ）と記すことがある。）としては、例えば、テトラキス（２，４−ジ−ｔ−ブチルフェニル）−４，４−ビフェニレンジフォスフォナイト（クラリアント社製、サンドスタブ（登録商標）Ｐ−ＥＰＱ、以下、化合物（Ｖ−１）と記すことがある。）、テトラキス（２，４−ジ−ｔ−ブチル−５−メチルフェニル）−４，４−ビフェニレンジフォスフォナイト（ＡＰＩ社製、ヨシノックス（登録商標）ＧＳＹ−Ｐ１０１）等が挙げられる。なかでも化合物（Ｖ−１）が好ましい。
【００７７】
前記式（ＶＩ）において、Ａ１で表される炭素数１〜１８のアルキル基としては、例えば、メチル基、エチル基、ｎ−プロピル基、ｉ−プロピル基、ｎ−ブチル基、ｉ−ブチル基、ｔ−ブチル基、ｎ−ヘキシル基、ｎ−オクチル基、ｎ−デシル基、ｎ−ドデシル基、ｎ−テトラデシル基、ｎ−ヘキサデシル基、ｎ−オクタデシル基等が挙げられる。
【００７８】
炭素数１〜９のアルキル基で置換されていてもよいフェニル基としては、フェニル基、２−メチルフェニル基、４−メチルフェニル基、２−ｔ−ブチルフェニル基、４−ｔ−ブチルフェニル基、２−ｎ−ノニルフェニル基、４−ｎ−ノニルフェニル基、２，４−ジ−ｔ−ブチルフェニル基、２，４−ジ−ｎ−ノニルフェニル基、２，６−ジ−ｔ−ブチルフェニル基、２−ｔ−ブチル−４−メチルフェニル基、２−ｔ−ブチル−４−エチルフェニル基、２，５−ジ−ｔ−ブチルフェニル基、２，６−ジ−ｔ−ブチル−４−メチルフェニル基等が挙げられる。
【００７９】
炭素数５〜８のシクロアルキル基で置換されていてもよいフェニル基としては、２−シクロペンチルフェニル基、２−シクロヘキシルフェニル基、４−シクロヘキシルフェニル基、２，４−ジシクロヘキシルフェニル基等が挙げられる。
【００８０】
炭素数６〜１２のアルキルシクロアルキル基で置換されていてもよいフェニル基としては、２−（２−メチルシクロヘキシル）フェニル基、４−（２−メチルシクロヘキシル）フェニル基、２，４−ジ−（２−メチルシクロヘキシル）フェニル基等が挙げられる。
【００８１】
炭素数７〜１２のアラルキル基で置換されていてもよいフェニル基としては、２−ベンジルフェニル基、２−クミルフェニル基、４−クミルフェニル基、２，４−ジクミルフェニル基等が挙げられる。
【００８２】
前記式（ＶＩ）で表される有機リン化合物（以下、化合物（ＶＩ）と記すことがある。）としては、例えば、ジステアリルペンタエリスリトールジフォスファイト（アデカ社製、アデカスタブ（登録商標）ＰＥＰ−８）、ビス（２，６−ジ−ｔ−ブチル−４−メチルフェニル）−ペンタエリスリトールジフォスファイト（アデカ製、アデカスタブ（登録商標）ＰＥＰ−３６、以下、化合物（ＶＩ−１）と記すことがある。）、ビス（２，４−ジ−ｔ−ブチルフェニル）−ペンタエリスリトールジフォスファイト（ＧＥプラスチック社製、ウルトラノックス（登録商標）６２６、以下、化合物（ＶＩ−２）と記すことがある。）、ビス（２，４−ジクミルフェニル）−ペンタエリスリトールジフォスファイト（ドーヴァーケミカル社製、ドーヴァーフォスＳ９２２８Ｔ以下、化合物（ＶＩ−３）と記すことがある。）が挙げられる。なかでも、化合物（ＶＩ−１）、（ＶＩ−２）及び（ＶＩ−３）が好ましい。
【００８３】
前記式（ＶＩＩ）において、Ｒ１３及びＲ１４で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００８４】
Ａ２の炭素数１〜８で表されるアルキリデン基としては、例えば、メチリデン基、エチリデン基、プロパン−１−イリデン基、プロパン−２−イリデン基、ｎ−ブタン−１−イリデン基等が挙げられる。
【００８５】
Ａ３で表される炭素数２〜８のアルキレン基としては、エチレン基、プロピレン基、トリメチレン基、テトラメチレン基、ペンタメチレン基、ヘキサメチレン基、オクタメチレン基、２，２−ジメチル−１，３−プロピレン基が挙げられる。
【００８６】
前記式（ＶＩＩ）で表される有機リン化合物（以下、化合物（ＶＩＩ）と記すことがある。）としては、２，２’，２’’−ニトリロトリエチル−トリス（３，３’，５，５’−テトラ−ｔ−ブチル−１，１’−ビフェニル−２，２’−ジイル）フォスファイト（ＢＡＳＦ社製、イルガフォス（登録商標）１２、以下、化合物（ＶＩＩ−１）と記すことがある。）が好ましい。
【００８７】
前記式（ＶＩＩＩ）において、Ｒ１５及びＲ１６で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基等が挙げられる。
【００８８】
Ａ４で表される炭素数１〜８のアルキリデン基としては、例えば、メチリデン基、エチリデン基、プロパン−１−イリデン基、プロパン−２−イリデン基、ｎ−ブタン−１−イリデン基等が挙げられる。
【００８９】
Ａ５で表される炭素数１〜８のアルキル基としては、例えば、メチル基、エチル基、ｎ−プロピル基、ｉ−プロピル基、ｎ−ブチル基、ｉ−ブチル基、ｔ−ブチル基、ｎ−ヘキシル基、ｎ−オクチル基等が挙げられる。炭素数１〜９のアルキル基で置換されていてもよいフェニル基としては、例えば、フェニル基、２−メチルフェニル基、４−メチルフェニル基、２−ｔ−ブチルフェニル基、４−ｔ−ブチルフェニル基、２−ｎ−ノニルフェニル基、４−ｎ−ノニルフェニル基、２，４−ジ−ｔ−ブチルフェニル基、２，４−ジ−ｎ−ノニルフェニル基、２，６−ジ−ｔ−ブチルフェニル基、２−ｔ−ブチル−４−メチルフェニル基、２−ｔ−ブチル−４−エチルフェニル基、２，５−ジ−ｔ−ブチルフェニル基、２，６−ジ−ｔ−ブチル−４−メチルフェニル基等が挙げられる。
【００９０】
炭素数５〜８のシクロアルキル基で置換されていてもよいフェニル基としては、２−シクロペンチルフェニル基、２−シクロヘキシルフェニル基、４−シクロヘキシルフェニル基、２，４−ジシクロヘキシルフェニル基等が挙げられる。
【００９１】
炭素数６〜１２のアルキルシクロアルキル基で置換されていてもよいフェニル基としては、２−（２−メチルシクロヘキシル）フェニル基、４−（２−メチルシクロヘキシル）フェニル基、２，４−ジ−（２−メチルシクロヘキシル）フェニル基等が挙げられる。
【００９２】
炭素数７〜１２のアラルキル基で置換されていてもよいフェニル基としては、２−ベンジルフェニル基、２−クミルフェニル基、４−クミルフェニル基、２，４−ジクミルフェニル基等が挙げられる。
【００９３】
前記式（ＶＩＩＩ）で表される有機リン化合物（以下、化合物（ＶＩＩＩ）と記すことがある。）としては、例えば、２，２−メチレンビス（４，６−ジ−ｔ−ブチルフェニル）オクチルフォスファイト（アデカ社製、アデカスタブ（登録商標）ＨＰ−１０、以下、化合物（ＶＩＩＩ−１）と記すことがある。）が好ましい。
【００９４】
化合物（ＩＶ）〜化合物（ＶＩＩＩ）のうち、化合物（ＩＶ）がより好ましく、なかでも化合物（ＩＶ−１）がさらに好ましい。
【００９５】
本発明の熱可塑性ポリマー組成物中の、化合物（ＩＶ）〜（ＶＩＩＩ）から選ばれる有機リン化合物合計の添加量は、熱可塑性ポリマー組成物１００重量部に対し、好ましくは０．００１〜３重量部、より好ましくは０．０２〜２重量部である。
【００９６】
本発明の熱可塑性ポリマー組成物の製造方法としては、例えば、熱可塑性ポリマーを混錬する際に、化合物（Ｉ）、化合物（ＩＩ）及び必要に応じて添加剤を別々に配合する方法、例えば、化合物（Ｉ）、化合物（ＩＩ）及び必要に応じて添加剤を混合して安定剤組成物を製造する工程、並びに前記工程で得られた安定剤組成物を熱可塑性ポリマーに混合する工程を含む方法などが挙げられる。化合物（Ｉ）及び化合物（ＩＩ）の熱可塑性ポリマーへの分散性の観点から、後者の方法が好ましい。
【００９７】
ここで、安定剤組成物を製造する工程としては、後述する安定剤組成物の製造方法で例示された方法が、同様に、例示される。
【００９８】
安定剤組成物を熱可塑性ポリマーに混合する工程をさらに詳しく説明すると、例えば、熱可塑性ポリマーと上記安定剤組成物とをドライブレンドした後、一軸または多軸押出し機で溶融混練後、押出しを行ない熱可塑性ポリマー組成物のペレットを得る方法、例えば、シクロへキサンなどの溶剤に安定剤組成物を溶解させた溶液を、熱可塑性ポリマーの重合終了後のポリマー溶液に添加し、脱溶媒する方法などが挙げられる。
【００９９】
得られた熱可塑性ポリマー組成物は、冷却することなく溶融状態のまま成形機に供給して成形してもよい。成形方法は特に限定されるものではなく、例えば射出成形法、押出成形法、押出ブロー成形法、射出ブロー成形法、二軸延伸ブロー成形法などの成形方法を用いることができる。
成形後、冷却することにより、本発明の熱可塑性ポリマー組成物からなる熱可塑性ポリマー成形体が得られる。得られる熱可塑性ポリマー成形体としては、例えばコイルボビン、コネクター、スイッチ、抵抗器部品、ソケット、リレー、コンデンサーケース、ヒューズ、モーター、オーブンレンジ、プリント基盤、ＩＣ製造装置、ランプなどの電子部品、エアーアウトレットガーニッシュ、フードベント、ディストリビューターキャップ、排ガスコントロールバルブなどの自動車部品、ギア、カムなどの機械部品、地板などの時計部品、底蓋、鏡胴、レバーなどのカメラ部品、リールなどのレジャー用品の部品、家電機器ハウジング、照明配線器具、フィルム、ボトル、繊維、浄化槽、便槽、バスタブ、ユニットバス、水タンク、船舶、薬品タンク、パイプ、波板、平板、塗料、化粧版、電気部品封入材、レジンコンクリートなどが挙げられる。
【０１００】
本発明の安定剤組成物は、化合物（Ｉ）と化合物（ＩＩ）とを含有する。
【０１０１】
本発明の安定剤組成物は、化合物（Ｉ）と化合物（ＩＩ）とを、好ましくは１０００：１〜０．０５：１（化合物（Ｉ）：化合物（ＩＩ））の重量比で含有する。熱可塑性ポリマーの加工安定性の観点から、より好ましくは１０００：１〜１０：１、熱可塑性ポリマーの変色を抑制することから、さらに好ましくは１０００：１〜１００：１、さらにより好ましくは１０００：１〜２００：１の重量比で含有する。
【０１０２】
本発明の安定剤組成物は、そのまま、熱可塑性ポリマーの加工安定剤として用いることができる。また、本発明の効果を阻害しない範囲で、上記の添加剤を含んでいてもよい。
【０１０３】
本発明の安定剤組成物の製造方法としては、例えば、化合物（Ｉ）、化合物（ＩＩ）及び必要に応じて、上記添加剤を、ヘンシェルミキサ、スーパーミキサ、ハイスピードミキサなどの混合機で混合する方法、例えば、化合物（Ｉ）及び化合物（ＩＩ）を含む混合物をさらに押出成形する方法、例えば、化合物（Ｉ）及び化合物（ＩＩ）を含む混合物をさらに撹拌造粒する方法などが挙げられる。
【実施例】
【０１０４】
以下、実施例および比較例を挙げて本発明をより詳細に説明する。部及び％は、特に説明がない限り、重量基準を意味する。また、メルトフローレートをＭＦＲと記載する。
【０１０５】
以下の各例において、化合物（Ｉ）として以下のものを用いた。
化合物（Ｉ−Ａ）：６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン〔「スミライザー（登録商標）ＧＰ」住友化学（株）製）
【０１０６】
以下の各例において、化合物（ＩＩ）として以下のものを用いた。
化合物（ＩＩ−Ａ）：ｍｙｏ−イノシトール
【０１０７】
以下の各例において、化合物（ＩＩＩ）〜化合物（ＶＩＩＩ）として、それぞれ以下のものを用いる。
化合物（ＩＩＩ−１）：ｎ−オクタデシル−β−（４’−ヒドロキシ−３’，５’−ジ−ｔ−ブチルフェニル）プロピオネート（ＢＡＳＦジャパン社製、イルガノックス（登録商標）１０７６）
化合物（ＩＩＩ−２）：３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカン（住友化学製、スミライザー（登録商標）ＧＡ−８０）
化合物（ＩＩＩ−３）：ペンタエリスリトールテトラキス［３−（３，５−ジ−ｔ−ブチル−４−ヒドロキシフェニル）プロピオネート］（ＢＡＳＦジャパン社製、イルガノックス（登録商標）１０１０）
化合物（ＩＶ−１）：トリス（２，４−ジ−ｔ−ブチルフェニル）フォスファイト（ＢＡＳＦ社製、イルガフォス（登録商標）１６８）
化合物（Ｖ−１）：テトラキス（２，４−ジ−ｔ−ブチルフェニル）−４，４−ビフェニレンジフォスフォナイト（クラリアント社製、サンドスタブ（登録商標）Ｐ−ＥＰＱ）
化合物（ＶＩ−１）：ビス（２，６−ジ−ｔ−ブチル−４−メチルフェニル）−ペンタエリスリトールジフォスファイト（アデカ製、アデカスタブ（登録商標）ＰＥＰ−３６）
化合物（ＶＩ−２）：ビス（２，４−ジ−ｔ−ブチルフェニル）−ペンタエリスリトールジフォスファイト（ＧＥプラスチック社製、ウルトラノックス（登録商標）６２６）
化合物（ＶＩ−３）：ビス（２，４−ジクミルフェニル）−ペンタエリスリトールジフォスファイト（ドーヴァーケミカル社製、ドーヴァーフォスＳ９２２８Ｔ）
化合物（ＶＩＩ−１）：２，２’，２’’−ニトリロトリエチル−トリス（３，３’，５，５’−テトラ−ｔ−ブチル−１，１’−ビフェニル−２，２’−ジイル）フォスファイト（ＢＡＳＦ社製、イルガフォス（登録商標）１２）
化合物（ＶＩＩＩ−１）：２，２−メチレンビス（４，６−ジ−ｔ−ブチルフェニル）オクチルフォスファイト（アデカ社製、アデカスタブ（登録商標）ＨＰ−１０）
【０１０８】
実施例１（安定剤組成物の製造）
化合物（Ｉ−Ａ）０．１部と化合物（ＩＩ−Ａ）０．０１部とを混合して安定剤組成物を製造した。
【０１０９】
実施例２（熱可塑性ポリマー組成物の製造）
エチレン／ビニルアルコール共重合体〔（株）クラレ製〕１００部と実施例１で得られた安定剤組成物の全量とをドライブレンドした後、得られた樹脂組成物を、スクリュー径３０ｍｍの単軸押出機（田辺プラスチック社製、ＶＳ３０−２８型押出機）を用いて２３０℃、スクリュー回転数５０ｒｐｍで混練押出して得られたストランドをペレタイザーで切断して熱可塑性ポリマー組成物のペレットを得た。
【０１１０】
比較例１
実施例２において、実施例１で得られた安定剤組成物の全量に替えて化合物（Ｉ−Ａ）０．１部を用いる以外は実施例２と同様にして熱可塑性ポリマー組成物のペレットを得た。
【０１１１】
試験例１（加工安定性試験）
実施例２及び比較例１でそれぞれ得られたペレットについて、押出加工時の運転時の加工性評価として滞留ＭＦＲ試験を実施した。試験は、ＪＩＳ  Ｋ  ７２１０に準拠し、メルトインデクサ（Ｌ２１７−Ｅ１４０１１、テクノ・セブン社製）のシリンダー内を２７０℃にし、該シリンダー内に熱可塑性ポリマー組成物を充填させて荷重２．１６ｋｇでのＭＦＲを測定し、次いで、該シリンダー内に熱可塑性ポリマー組成物を３０分滞留させた後に荷重２．１６ｋｇでのＭＦＲを測定することにより実施した。結果を表１に示す。
表１中のＭＦＲ変動率とは、下記の式によって求めた値である。エチレン／ビニルアルコール共重合体の場合、ＭＦＲ変動率が小さいほど加工安定性が良いといえる。
【０１１２】
ＭＦＲ変動率（％）＝
（３０分滞留後のＭＦＲ値−滞留前のＭＦＲ値）の絶対値／滞留前のＭＦＲ値×１００
【０１１３】
【表１】
0005801588.tif 000023
【０１１４】
実施例３（熱可塑性ポリマー組成物の製造）
ナイロン６６〔旭化成ケミカルズ（株）製〕１００部と実施例１で得られた安定剤組成物の全量とをドライブレンドした後、得られた樹脂組成物を、スクリュー径３０ｍｍの単軸押出機（田辺プラスチック社製、ＶＳ３０−２８型押出機）を用いて２８０℃、スクリュー回転数５０ｒｐｍで混練押出して得られたストランドをペレタイザーで切断して熱可塑性ポリマー組成物のペレットを得た。
【０１１５】
比較例２
実施例３において、実施例１で得られた安定剤組成物の全量に替えて化合物（Ｉ−Ａ）０．１部を用いる以外は実施例２と同様にして熱可塑性ポリマー組成物のペレットを得た。
【０１１６】
試験例２（加工安定性試験）
試験例１において、実施例２及び比較例１でそれぞれ得られたペレットに替えて、実施例３及び比較例２でそれぞれ得られたペレットを用い、シリンダー内の温度を２８５℃にする以外は、試験例１と同様にしてＭＦＲ変動率を求めた。結果を表２に示す。
ナイロン６６の場合、ＭＦＲ変動率が小さいほど加工安定性が良いといえる。
【０１１７】
【表２】
0005801588.tif 000024
【０１１８】
実施例４〜８（安定剤組成物の製造）
表３記載の化合物を実施例１と同様に混合して安定剤組成物を得た。
【０１１９】
【表３】
0005801588.tif 000025
【０１２０】
実施例９〜１３（熱可塑性ポリマー組成物の製造）
実施例２において、安定剤組成物として、実施例４〜８でそれぞれ得られた安定剤組成物を０．２重量部使用する以外は、実施例２と同様にして熱可塑性ポリマー組成物のペレットを得た。
【０１２１】
比較例３
実施例２において、実施例１で得られた安定剤組成物の全量に替えて化合物（Ｉ−Ａ）を０．２重量部使用する以外は実施例２と同様にしてエチレン−ビニルアルコール共重合体に混合、混練して熱可塑性組成物のペレットを得た。
【０１２２】
試験例３
実施例９〜１３及び比較例２でそれぞれ得られたペレットを使用して、試験例１と同様にしてＭＦＲを測定し、ＭＦＲ変動率を求めた。結果を表４に示す。
【０１２３】
【表４】
0005801588.tif 000026
【０１２４】
実施例１４〜１００（安定剤組成物の製造）
表５〜７記載の化合物を実施例１と同様に混合して安定剤組成物を得る。これらの安定剤組成物が配合された熱可塑性ポリマーは、加工安定性に優れる。
【０１２５】
【表５】
0005801588.tif 000027
【０１２６】
【表６】
0005801588.tif 000028
【０１２７】
【表７】
0005801588.tif 000029
【０１２８】
実施例１０１〜２１８（熱可塑性ポリマー組成物の製造）
実施例２において、熱可塑性ポリマー及び安定剤組成物として、表８〜１１記載の熱可塑性ポリマー１００部と安定剤組成物を用いる以外は、実施例２と同様にして熱可塑性ポリマー組成物のペレットを得る。得られる熱可塑性ポリマー組成物は、加工安定性に優れる。
表８〜１１において、各熱可塑性ポリマーは次に示す意味を表す。
Ｐ−１：高密度ポリエチレン（ＨＤＰＥ）（Ｐ−４５〜Ｐ−５０を除く）
Ｐ−２：低密度ポリエチレン（ＬＤＰＥ）（Ｐ−５１〜Ｐ−５７を除く）
Ｐ−３：直鎖状低密度ポリエチレン（ＬＬＤＰＥ）（Ｐ−５８〜Ｐ−６４を除く）
Ｐ−４：エチレン-アクリル酸エチル共重合体（ＥＥＡ）
Ｐ−５：エチレン−酢酸ビニル共重合体（ＥＶＡ）
Ｐ−６：ポリプロピレン（ＰＰ）（Ｐ−６５〜Ｐ−７１を除く）
Ｐ−７：プロピレン−エチレンランダム共重合体
Ｐ−８：プロピレン−α−オレフィンランダム共重合体
Ｐ−９：プロピレン−エチレン−α−オレフィン共重合体
Ｐ−１０：ポリスチレン（ＰＳ）
Ｐ−１１：アクリロニトリル−スチレン共重合体（ＳＡＮ）
Ｐ−１２：アクリロニトリル−ブタジエン−スチレン共重合体（ＡＢＳ）
Ｐ−１３：特殊アクリルゴム−アクリロニトリル−スチレン共重合体
Ｐ−１４：アクリロニトリル−塩素化ポリエチレン−スチレン共重合体（ＡＣＳ）
Ｐ−１５：ポリブタジエンゴム（ＢＲ）
Ｐ−１６：スチレンブタジエン共重合体（ＳＢ）
Ｐ−１７：スチレンブタジエンブロック共重合体（ＳＢＳ）
Ｐ−１８：塩素化ポリエチレン（ＣＰＥ）
Ｐ−１９：ポリクロロプレン
Ｐ−２０：塩素化ゴム
Ｐ−２１：ポリ塩化ビニル（ＰＶＣ）
Ｐ−２２：ポリ塩化ビニリデン（ＰＶＤＣ）
Ｐ−２３：メタクリル樹脂
Ｐ−２４：フッ素樹脂
Ｐ−２５：ポリアセタール（ＰＯＭ）
Ｐ−２６：グラフト化ポリフェニレンエーテル樹脂
Ｐ−２７：ポリフェニレンサルファイド樹脂（ＰＰＳ）
Ｐ−２８：ポリウレタン（ＰＵ）（Ｐ−７５〜Ｐ−７７を除く）
Ｐ−２９：ポリアミド（ＰＡ）（Ｐ−７８〜Ｐ−８６を除く）
Ｐ−３０：ポリエチレンテレフタレート（ＰＥＴ）
Ｐ−３１：ポリブチレンテレフタレート（ＰＢＴ）
Ｐ−３２：ポリ乳酸（ＰＬＡ）
Ｐ−３３：ポリカーボネート（ＰＣ）
Ｐ−３４：ポリアクリレート
Ｐ−３５：ポリスルホン（ＰＰＳＵ）
Ｐ−３６：ポリエーテルエーテルケトン（ＰＥＥＫ）
Ｐ−３７：ポリエーテルスルホン（ＰＥＳ）
Ｐ−３８：芳香族ポリエステル
Ｐ−３９：ジアリルフタレートプリポリマー
Ｐ−４０：シリコーン樹脂（ＳＩ）
Ｐ−４１：１，２−ポリブタジエン
Ｐ−４２：ポリイソプレン
Ｐ−４３：ブタジエン／アクリロニトリル共重合体（ＮＢＲ）
Ｐ−４４：エチレン−メチルメタクリレート共重合体（ＥＭＭＡ）
Ｐ−４５：ＭＦＲが４０ｇ／１０分の高密度ポリエチレン（ＨＤＰＥ）
Ｐ−４６：ＭＦＲが２０ｇ／１０分の高密度ポリエチレン（ＨＤＰＥ）
Ｐ−４７：ＭＦＲが１０ｇ／１０分の高密度ポリエチレン（ＨＤＰＥ）
Ｐ−４８：ＭＦＲが５ｇ／１０分の高密度ポリエチレン（ＨＤＰＥ）
Ｐ−４９：ＭＦＲが１ｇ／１０分の高密度ポリエチレン（ＨＤＰＥ）
Ｐ−５０：ＭＦＲが０．１ｇ／１０分の高密度ポリエチレン（ＨＤＰＥ）
Ｐ−５１：ＭＦＲが７５ｇ／１０分の低密度ポリエチレン（ＬＤＰＥ）
Ｐ−５２：ＭＦＲが５０ｇ／１０分の低密度ポリエチレン（ＬＤＰＥ）
Ｐ−５２：ＭＦＲが２５ｇ／１０分の低密度ポリエチレン（ＬＤＰＥ）
Ｐ−５３：ＭＦＲが１０ｇ／１０分の低密度ポリエチレン（ＬＤＰＥ）
Ｐ−５４：ＭＦＲが５ｇ／１０分の低密度ポリエチレン（ＬＤＰＥ）
Ｐ−５５：ＭＦＲが２ｇ／１０分の低密度ポリエチレン（ＬＤＰＥ）
Ｐ−５６：ＭＦＲが１ｇ／１０分の低密度ポリエチレン（ＬＤＰＥ）
Ｐ−５７：ＭＦＲが０．１ｇ／１０分の低密度ポリエチレン（ＬＤＰＥ）
Ｐ−５８：ＭＦＲが１００ｇ／１０分の直鎖状低密度ポリエチレン（ＬＬＤＰＥ）
Ｐ−５９：ＭＦＲが５０ｇ／１０分の直鎖状低密度ポリエチレン（ＬＬＤＰＥ）
Ｐ−６０：ＭＦＲが２５ｇ／１０分の直鎖状低密度ポリエチレン（ＬＬＤＰＥ）
Ｐ−６１：ＭＦＲが１０ｇ／１０分の直鎖状低密度ポリエチレン（ＬＬＤＰＥ）
Ｐ−６２：ＭＦＲが５ｇ／１０分の直鎖状低密度ポリエチレン（ＬＬＤＰＥ）
Ｐ−６３：ＭＦＲが１ｇ／１０分の直鎖状低密度ポリエチレン（ＬＬＤＰＥ）
Ｐ−６４：ＭＦＲが０．１ｇ／１０分の直鎖状低密度ポリエチレン（ＬＬＤＰＥ）
Ｐ−６５：ＭＦＲが１００ｇ／１０分のポリプロピレン（ＰＰ）
Ｐ−６６：ＭＦＲが５０ｇ／１０分のポリプロピレン（ＰＰ）
Ｐ−６７：ＭＦＲが２５ｇ／１０分のポリプロピレン（ＰＰ）
Ｐ−６８：ＭＦＲが１０ｇ／１０分のポリプロピレン（ＰＰ）
Ｐ−６９：ＭＦＲが５ｇ／１０分のポリプロピレン（ＰＰ）
Ｐ−７０：ＭＦＲが１ｇ／１０分のポリプロピレン（ＰＰ）
Ｐ−７１：ＭＦＲが０．１ｇ／１０分のポリプロピレン（ＰＰ）
Ｐ−７２：スチレンブタジエン系熱可塑性エラストマー
Ｐ−７３：スチレンエチレンブチレンスチレンブロック共重合体（ＳＥＢＳ）
Ｐ−７４：スチレンイソプレンスチレンブロック共重合体（ＳＩＳ）
Ｐ−７５：重量平均分子量が１０００のポリウレタン樹脂（ＰＵ）
Ｐ−７６：重量平均分子量が２０００のポリウレタン樹脂（ＰＵ）
Ｐ−７７：重量平均分子量が５０００のポリウレタン樹脂（ＰＵ）
Ｐ−７８：数平均分子量が５０００のナイロン６（Ｎｙ６）
Ｐ−７９：数平均分子量が１００００ナイロン６（Ｎｙ６）
Ｐ−８０：数平均分子量が５００００ナイロン６（Ｎｙ６）
Ｐ−８１：数平均分子量が１０００００ナイロン６（Ｎｙ６）
Ｐ−８２：ナイロン６１０（Ｎｙ６１０）
Ｐ−８３：ナイロン６１２（Ｎｙ６１２）
Ｐ−８４：ナイロン１１（Ｎｙ１１）
Ｐ−８５：ナイロン１２（Ｎｙ１２）
Ｐ−８６：ナイロンＭＸＤ６（ＮｙＭＸＤ６）
【０１２９】
【表８】
0005801588.tif 000030
【０１３０】
【表９】
0005801588.tif 000031
【０１３１】
【表１０】
0005801588.tif 000032
【０１３２】
【表１１】
0005801588.tif 000033
【産業上の利用可能性】
【０１３３】
本発明の熱可塑性ポリマー組成物は、加工安定性に優れる。